중합 은 , Dean - Stark 관 을 장착 한 500 mL 의 세 퍼 러블 플라스크 에 , 4 , 4 '- 디 플 루 오로 디페닐 술폰 12 . 74 g ( 50 . 10 mmol ) , 4 , 4 '- 디 히드록시 비페닐 18 . 62 g ( 100 . 00 mmol ) , 3 , 3 '- 술포닐 비스 ( 6 - 플 루 오로 벤젠술폰산 칼륨 ) 25 . 08 g ( 50 . 00 mmol ) , 탄산칼륨 15 . 20 g ( 110 . 00 mmol ) 을 넣 어 N - 메틸 - 2 - 피 롤리 돈 160 ㎖, 톨루엔 80 ㎖ 중 , 아르곤 분위기 하 , 내온 140 ℃ 에서 5 시간 공비 탈수 하 였 다 . 3 시간 후 , 톨루엔 을 계 외 로 제거 하 고 , 추가 로 내온 170 ℃ 에서 8 시간 반응 시켰 다 . 반응 은 GPC 측정 에 의해 추적 하 였 다 . 반응 종료 후 , 반응 용액 을 실온 까지 방랭 하 고 , 500 mL 의 2 M 염산 수용액 에 적하 하 였 다 . 석출 된 백색 의 폴리머 를 수세 한 후 분말 상 으로 분쇄 하 여 다시 물 로 pH 7 이 될 때 까지 세정 하 였 다 . 그 후 95 ℃ 의 물 에서 2 시간 처리 하 는 공정 을 2 회 실시 하 였 다 . 오븐 ( 60 ℃) 에서 감압 건조 시켜 하 기 폴리머 45 . 31 g ( 수율 93 ％) 을 얻 었 다 . 막 제조 는 실시 예 1 에 준거 하 여 실시 하 였 다 .